La présente invention concerne un mélange gazeux combustible constitué par des hydrocarbures ayant des formations de chaleur molaires différentes. Des gaz combustibles avec chaleur de formation haute ment positive sont particulièrement adaptés à l'emploi dans la technique de soudage autogène Au-dessus de valeurs limites déterminées pour la chaleur de formation certains gaz ne peuvent plus être liquéfiés sans danger. I1 en est ainsi pour l'acétyle'ne, la méthyl-acétylène et le propadiène Les gaz combustibles à puissance élevée qui peuvent être liquéfiés sans danger sont par exemple l'méthylène et le la3-butadieneO Ils possèdent cependant des pro priétés défavorables du point de vue de leur préparation et de la technique d'alimentation. L'éthylène n'est pas liquéfiable par pression. Le 1,3-butadiène possède une pression de vapeur très basse et une tendance à la polymérisation. Dans les efforts pour obtenir des gaz combustibles liquéfiables par pression, on a réalisé des mélanges à base de méthyl-acétylène-propadiène.qui sont stabilisés par addition d'hydrocarbures C3 et C4 de sorte qu'une liquéfaction sans danger soit possible. De tels mélanges gazeux sont connus par exemple par les brevets DT-PS 1 221 758, DT-AS 2 057 410 et DUT 0S 2 119 152 et 2 238 381. Pour plusieurs utilisations pratiques e ces mélanges gazeux possèdent de bonnes propriétés suffisantes Mais ils possèdent également des propriétés défavorables pour leur utilisation universelle absolument sans problèmes, par exemple, au cours de leur prélèvement à partir de la phase gazeuse la pression de vapeur décroissante et le changement de composition et par conséquent la formation de chaleur.Pour le prélèvement à partir de réservoirs stationnaires, il est nécessaire de prévoir une vaporisation , laquelle entraînez dans des conditions de températures défavorables, le risque d'une recondensation partielle La présente. invention a pour but de réaliser un mélange gazeux combustible qui ne présente pas ces inconvénients Conformément à l'invention, le mélange est caractérisé par un mélange de cyclopropane et de propadiène dans une proportion notamment de 10 à 60 moles pour cent de propadiène On a constaté en effet quea lors de vaporisation d'un mélange de cyclopropane et de propadiène, il ne se produit aucune dissociation du mélange I1 ne peut donc pas se produire qu'un mélange d'abord stable devienne instable par dissociation des composants, comme cela est le cas pour des mélanges de propadiène avec du propylène ou du propane C'est simplement lors de vidange totale d'un réservoir que peut se produire, dans la dernière phase, une dissociation partielle du mélange qui cependant aboutit alors a une augmentation de concentration du composant stable, cyclopropane7 de sorte que le mélange reste stable au cours de tout prélèvement, Du point de vue de la chaleur de formation le mélange gazeux combustible de l'invention possède des propriétés optimales Le cyclopropane a une chaleur de formation de 12,72 k cal/mol et il est également stable à l'état liquéfié sous pression Le propa- diène a une chaleur de formation de 45,92 Kccal/mol et il est instable à l'état liquéfié sous pression On peut donc fabriquer à partir de ces deux gaz, des mélanges gazeux combustibles stables avec des chaleurs de formation absolument différentes, suivant les exigences du domaine d'utilisation éventuel. La limite supérieure pour la teneur en propadiène, à laquelle le mélange gazeux, encore non explosif, peut de dissocier se situe à une valeur de 60 moles pour cent La limite inférieure, à partir de laquelle le mélange n'est plus intéressant pour des utilisations pratiques se situe à une valeur de 10 moles X de propadiène. R E V E N D I C A T I O N S 10) Mélange gazeux combustible caractérisé en ce qu'il se compose de cyclopropane et de propadiène 20) Mélange gazeux suivant la revendication 1, caractérisé en ce qu'il contient une proportion de propadiène égale à 10 à 60 moles pour cent 30) Mélange gazeux suivant l'une des revendications 1 et 2, caractérisé en ce qu'il est obtenu par vaporisation du mélange liquide.